(57)【要約】【課題】熱可塑性樹脂とポリカルボジイミド化合物を用いたマスターバッチにおいて、高温成形プロセスにおいて、取り扱い性や保管時の機能安定性に優れたマスターバッチを提供すること。【解決手段】ポリカーボネート、ポリエステル、ポリアリーレンスルフィド、ポリアミド、ポリオキシメチレン、ポリエーテルイミド、ポリエーテルスルホン、ポリエーテルケトン、ポリエーテルエーテルケトンおよびポリエーテルケトンケトンからなる群から選択される少なくとも１種の熱可塑性樹脂（Ａ）４０〜９０質量％と、カルボジイミド基を１分子内に２個以上有するポリカルボジイミド化合物（Ｂ）１０〜６０質量％を含んで構成されるマスターバッチであって、成分（Ａ）に成分（Ｂ）が分散した海島構造のモルフォロジーであり、成分（Ｂ）の分散粒子の平均粒子径が１〜１００μｍ、または成分（Ｂ）が連続構造のモルフォロジーであり、連続相の平均厚みが１〜１００μｍであるマスターバッチである。【選択図】なし【特許請求の範囲】
【請求項１】
ポリカーボネート、ポリエステル、ポリアリーレンスルフィド、ポリアミド、ポリオキシメチレン、ポリエーテルイミド、ポリエーテルスルホン、ポリエーテルケトン、ポリエーテルエーテルケトンおよびポリエーテルケトンケトンからなる群から選択される少なくとも１種の熱可塑性樹脂（Ａ）４０〜９０質量％と、カルボジイミド基を１分子内に２個以上有するポリカルボジイミド化合物（Ｂ）１０〜６０質量％を含んで構成されるマスターバッチであって、成分（Ａ）に成分（Ｂ）が分散した海島構造のモルフォロジーであり、成分（Ｂ）の分散粒子の平均粒子径が１〜１００μｍであるマスターバッチ。
【請求項２】
ポリカーボネート、ポリエステル、ポリアリーレンスルフィド、ポリアミド、ポリオキシメチレン、ポリエーテルイミド、ポリエーテルスルホン、ポリエーテルケトン、ポリエーテルエーテルケトンおよびポリエーテルケトンケトンからなる群から選択される少なくとも１種の熱可塑性樹脂（Ａ）４０〜９０質量％と、カルボジイミド基を１分子内に２個以上有するポリカルボジイミド化合物（Ｂ）１０〜６０質量％を含んで構成されるマスターバッチであって、成分（Ｂ）が連続構造のモルフォロジーであり、連続相の平均厚みが１〜１００μｍであるマスターバッチ。
【請求項３】
前記マスターバッチの表面積（Ｓ）にしめる前記マスターバッチの表面に現れるポリカルボジイミド化合物（Ｂ）の面積（Ｓｂ）の露出度（Ｓｂ／Ｓ）と、前記マスターバッチの体積（Ｖ）にしめる前記マスターバッチ中のポリカルボジイミド化合物（Ｂ）の体積（Ｖｂ）の割合（Ｖｂ／Ｖ）が、次式（１）および（２）の関係を示す、請求項１または２に記載のマスターバッチ。
【数１】
2015110748.tif 000021
【数２】
2015110748.tif 000022
【請求項４】
前記マスターバッチが柱状体であり、断面の長径が１〜１０ｍｍ、かつアスペクト比が１〜１０である、請求項１〜３のいずれかに記載のマスターバッチ。
【請求項５】
前記マスターバッチの断面の長径／短径の比が１〜２である、請求項４に記載のマスターバッチ。
【請求項６】
成分（Ａ）が、ポリフェニレンスルフィド、ポリエーテルスルホンおよびポリエーテルケトンからなる群から選択される少なくとも１種の熱可塑性樹脂である、請求項１〜５のいずれかに記載のマスターバッチ。
【請求項７】
成分（Ａ）が、チオール基、カルボキシル基、水酸基から選択される少なくとも１種の官能基を有する熱可塑性樹脂である、請求項１〜６のいずれかに記載のマスターバッチ。
【請求項８】
前記成分（Ｂ）の質量平均分子量が１，０００〜４０，０００である、請求項１〜７のいずれかに記載のマスターバッチ。
【請求項９】
前記成分（Ｂ）の３５０℃における熱質量減少が５％以下である、請求項１〜８のいずれかに記載のマスターバッチ。
【請求項１０】
さらに、ウレア構造を１分子内に２個以上有するポリウレア化合物（Ｃ）０〜３０質量％を含む、請求項１〜９のいずれかに記載のマスターバッチ。
【請求項１１】
請求項１〜１０のいずれかに記載のマスターバッチを用いた樹脂組成物。
【請求項１２】
請求項１１に記載の樹脂組成物に強化繊維が含まれてなる繊維強化樹脂組成物。
【請求項１３】
請求項１１に記載の樹脂組成物または請求項１２に記載の繊維強化樹脂組成物が成形されてなる成形品。
【発明の詳細な説明】
【技術分野】
【０００１】
本発明は、高温成形プロセスにおいて取り扱い性に優れ、かつ保管時の接着性向上などのポリカルボジイミドの添加剤としての機能安定性に優れたマスターバッチに関し、具体的には、ポリカーボネート、ポリエステル、ポリアリーレンスルフィド、ポリアミド、ポリオキシメチレン、ポリエーテルイミド、ポリエーテルスルホン、ポリエーテルケトン、ポリエーテルエーテルケトンおよびポリエーテルケトンケトンからなる群から選択される少なくとも１種の熱可塑性樹脂にポリカルボジイミドを添加したマスターバッチに関する。
【背景技術】
【０００２】
マスターバッチは、強度、衝撃、難燃、着色などの機能付与のための添加剤を予め樹脂に配合し、マトリックス樹脂に少量配合するだけで機能発現させることが可能な成形材料である。添加剤の多くは粉末状や細かなフレーク状であるため取り扱い性が難しいものが多く、使用に際してはマスターバッチ化した方が取り扱い性が容易なため、樹脂の改質や機能性付与に幅広く用いられている。
【０００３】
近年はマトリックス樹脂の中でも、耐熱性の高い樹脂、例えばガラス転移温度が１４０℃以上のポリカーボネートや、スーパーエンジニアリングプラスチックと分類される耐熱性の極めて高い熱可塑性樹脂が、自動車分野では車体軽量化の目的として金属の代替材料に使用され、電気・電子分野では環境面から鉛フリーハンダの使用が多くなり、ハンダを溶融させるのにより高温が必要となり、その結果使用する樹脂材料にはより厳しい耐熱性を求められる場面が多くなったことから、使用される機会が増えている。
【０００４】
耐熱性樹脂の使用が広まる一方で、これらの樹脂を成形する場合、当然ながら高いプロセス温度が必要であり、このようなプロセスにおいても、作業性や取り扱い性の良好なマスターバッチが必要となる。
【０００５】
例えば、熱可塑性樹脂と強化繊維からなる繊維強化熱可塑性樹脂は、軽量性と力学特性のバランスに優れることから、航空機や自動車、船舶などの構造用部材、電気・電子機器筐体やスポーツ用途、建材などの工業材料として幅広く用いられているが、更なる耐熱性要求から、高温でもマトリックス樹脂の改質や機能性付与、強化繊維との接着性改善が可能なマスターバッチが求められている。
【０００６】
特許文献１には、ポリエステルにカルボジイミド化合物を含む末端封止剤が添加され、押出機によって溶融混練されたマスターペレットが開示されている。このマスターペレットは、ポリエステル以外の樹脂に対してはマトリックス樹脂が異なるため、マスターバッチとしては適用には大きな制限があった。
【０００７】
一方で、特許文献２および特許文献３には、ポリフェニレンスルフィドにカルボジイミド化合物を添加したマスターバッチを用いた樹脂組成物および繊維が開示されている。これらの文献に記載されているマスターバッチは、カルボジイミド化合物のマスターバッチ中での存在状態に関する記載はなく単純にカルボジイミド化合物を添加しただけでは、一旦開封した袋内で保管するとカルボジイミド化合物が吸水し、目的とする機能発現が低下してしまう問題があった。
【先行技術文献】
【特許文献】
【０００８】
【特許文献１】特開２０１３−４９７９０号公報
【特許文献２】特開平５−８６２９１号公報
【特許文献３】特開平１０−２５１９１８号公報
【発明の概要】
【発明が解決しようとする課題】
【０００９】
本発明は、かかる従来技術の問題点の改善を試み、特に３００℃以上の高温成形プロセスにおいて、取り扱い性の向上および保管時の機能安定性に優れたマスターバッチを提供することを課題とする。
【課題を解決するための手段】
【００１０】
発明者らは、前記課題を解決すべく鋭意検討した結果、特定の組成において得られたマスターバッチのモルフォロジーを制御することで、高温成形プロセスにおいてもブロッキングやブリッジングの発生を抑制し、保管時の機能安定性にも優れることを見出し、本発明を完成させるに至った。
【００１１】
かかる問題点を解決するための本発明は、以下の構成からなる。すなわち、
（Ｉ）ポリカーボネート、ポリエステル、ポリアリーレンスルフィド、ポリアミド、ポリオキシメチレン、ポリエーテルイミド、ポリエーテルスルホン、ポリエーテルケトン、ポリエーテルエーテルケトンおよびポリエーテルケトンケトンからなる群から選択される少なくとも１種の熱可塑性樹脂（Ａ）４０〜９０質量％と、カルボジイミド基を１分子内に２個以上有するポリカルボジイミド化合物（Ｂ）１０〜６０質量％を含んで構成されるマスターバッチであって、成分（Ａ）に成分（Ｂ）が分散した海島構造のモルフォロジーであり、成分（Ｂ）の分散粒子の平均粒子径が１〜１００μｍであるマスターバッチ。
（II）ポリカーボネート、ポリエステル、ポリアリーレンスルフィド、ポリアミド、ポリオキシメチレン、ポリエーテルイミド、ポリエーテルスルホン、ポリエーテルケトン、ポリエーテルエーテルケトンおよびポリエーテルケトンケトンからなる群から選択される少なくとも１種の熱可塑性樹脂（Ａ）４０〜９０質量％と、カルボジイミド基を１分子内に２個以上有するポリカルボジイミド化合物（Ｂ）１０〜６０質量％を含んで構成されるマスターバッチであって、成分（Ｂ）が連続構造のモルフォロジーであり、連続相の平均厚みが１〜１００μｍであるマスターバッチ。
（III）前記マスターバッチの表面積（Ｓ）にしめる前記マスターバッチの表面に現れるポリカルボジイミド化合物（Ｂ）の面積（Ｓｂ）の露出度（Ｓｂ／Ｓ）と、前記マスターバッチの体積（Ｖ）にしめる前記マスターバッチ中のポリカルボジイミド化合物（Ｂ）の体積（Ｖｂ）の割合（Ｖｂ／Ｖ）が、次式（１）、（２）の関係を示す、上記のマスターバッチ。
【００１２】
【数１】
2015110748.tif 000002
【００１３】
【数２】
2015110748.tif 000003
【００１４】
（IV）前記マスターバッチが柱状体であり、断面の長径が１〜１０ｍｍ、かつアスペクト比が１〜１０である、上記のマスターバッチ。
（Ｖ）前記マスターバッチの断面の長径／短径の比が１〜２である、上記のマスターバッチ。
（VI）成分（Ａ）が、ポリフェニレンスルフィド、ポリエーテルスルホンおよびポリエーテルケトンからなる群から選択される少なくとも１種の熱可塑性樹脂である、上記のマスターバッチ。
（VII）成分（Ａ）が、チオール基、カルボキシル基、水酸基から選択される少なくとも１種の官能基を有する熱可塑性樹脂である、上記のマスターバッチ。
（VIII）前記成分（Ｂ）の質量平均分子量が１，０００〜４０，０００である、上記のマスターバッチ。
（IX）前記成分（Ｂ）の３５０℃における熱質量減少が５％以下である、上記のマスターバッチ。
（Ｘ）さらに、ウレア構造を１分子内に２個以上有するポリウレア化合物（Ｃ）０〜３０質量％を含む、上記のマスターバッチ。
（XI）上記のマスターバッチを用いた樹脂組成物。
（XII）の樹脂組成物に強化繊維が含まれてなる繊維強化樹脂組成物。
（XIII）上記の樹脂組成物または上記の繊維強化樹脂組成物が成形されてなる成形品。
である。
【発明の効果】
【００１５】
本発明のマスターバッチは、高温成形プロセスにおいて、取り扱い性に優れ、保管時に生じる吸水・吸湿による機能低下を抑制することが可能である。
【００１６】
さらに本発明では、添加剤の濃度を高濃度化することも可能であり、マスターバッチを用いた樹脂組成物や繊維強化樹脂組成物において、添加剤の含有濃度調整範囲が広い。
【図面の簡単な説明】
【００１７】
【図１】第１の発明に係るマスターバッチのモルフォロジーの模式図である。
【図２】第２の発明に係るマスターバッチのモルフォロジーの模式図である。
【図３】本発明に係るマスターバッチの流れ時間の測定方法を説明するための模式図であり、（ａ）流れ時間の測定開始前の状態を示す模式図、（ｂ）流れ時間の測定開始直後の状態を示す模式図である。
【図４】本発明に係るマスターバッチのブロッキング性の測定方法を説明するための模式図であり、（ａ）メスシリンダー内に計量したマスターバッチを投入した状態を示す模式図、（ｂ）おもりを載せ、マスターバッチに荷重を負荷した状態を示す模式図、（ｃ）おもりを外し、ブロッキング性の測定開始前の状態を示す模式図、（ｄ）メスシリンダーを反転させ、ブロッキング性の測定開始直後の状態を示す模式図である。
【発明を実施するための形態】
【００１８】
本発明のマスターバッチは、熱可塑性樹脂（Ａ）とポリカルボジイミド化合物（Ｂ）を含んで構成される。まず各成分について説明する。
【００１９】
＜熱可塑性樹脂（Ａ）＞
本発明における熱可塑性樹脂（Ａ）は、耐熱性の高い樹脂を対象としており、ガラス転移温度が１４０℃以上の樹脂や、スーパーエンジニアリングプラスチックが挙げられる。具体的にはポリカーボネート、ポリエステル、ポリアリーレンスルフィド、ポリアミド、ポリオキシメチレン、ポリエーテルイミド、ポリエーテルスルホン、ポリエーテルケトン、ポリエーテルエーテルケトンおよびポリエーテルケトンケトンからなる群から選択される少なくとも１種の熱可塑性樹脂である。これらの共重合体、変性体、および２種類以上ブレンドした樹脂などであってもよい。
【００２０】
＜ポリカーボネート＞
ポリカーボネートとしては、芳香族ポリカーボネート、脂肪族ポリカーボネート、脂環式ポリカーボネート、芳香族−脂肪族ポリカーボネートを用いることができる。
【００２１】
＜ポリアリーレンスルフィド＞
ポリアリーレンスルフィドとしては、ポリフェニレンスルフィドが代表的である。
【００２２】
ポリフェニレンスルフィドは、下記構造式で示される構造単位を７０モル％以上、より好ましくは９０モル％以上含む重合体である。
【００２３】
【化１】
2015110748.tif 000004
【００２４】
また、構造単位の３０モル％未満を、下記構造式で示される構造単位で構成することが可能である。
【００２５】
【化２】
2015110748.tif 000005
【００２６】
これらポリフェニレンスルフィドの溶融粘度は、溶融混練が可能であれば特に制限はないが、マスターバッチ化をする際にポリカルボジイミド化合物をより多く配合する観点から低粘度であることが好ましく、具体的には１０〜５０，０００ポイズ（３００℃、剪断速度１，０００／秒）の範囲であることが好ましく、特に好ましくは１０〜５，０００ポイズの範囲である。
【００２７】
＜ポリエーテルイミド＞
ポリエーテルイミドとは、脂肪族、脂環族または芳香族系のエーテル単位と環状イミド基を繰り返し単位として含有するポリマーである。溶融成形性を有するポリマーで有れば特に限定されない。また、本発明の効果を阻害しない範囲で有れば、ポリエーテルイミドの主鎖に環状イミド、エーテル結合以外の構造単位、例えば、エステル単位、オキシカルボニル単位などが含有されていても良い。
具体的なポリエーテルイミドとしては、下記一般式で示されるポリマーが好ましく使用される。
【００２８】
【化３】
2015110748.tif 000006
【００２９】
ただし、上記式中Ｒ１は、６〜３０個の炭素原子を有する２価の芳香族残基、Ｒ２は、６〜３０個の炭素原子を有する２価の芳香族残基、２〜２０個の炭素原子を有するアルキレン基、２〜２０個の炭素原子を有するシクロアルキレン基、および２〜８個の炭素原子を有するアルキレン基で連鎖停止されたポリジオルガノシロキサン基からなる群より選択された２価の有機基である。上記Ｒ１およびＲ２としては、例えば、下記式群から選ばれた基が好ましく使用される。
【００３０】
【化４】
2015110748.tif 000007
【００３１】
ポリエーテルイミドの分子量には特に制限はないが、ＧＰＣ−ＭＡＬＬＳで測定した質量平均分子量で、好ましくは３万〜１２万、より好ましくは４万〜１１万、とりわけ好ましくは５万〜１０万の範囲のポリエーテルイミドを用いることが、より優れた靱性、特に低温でも優れた靱性を発現すること、および高温クリープ特性が大幅に向上することから好ましい。
【００３２】
＜ポリエーテルスルホン＞
ポリエーテルスルホンとは、芳香族基がスルホン基およびエーテル基により結合された骨格を有するものを総称する。例えば、下記一般式（Ｘ）〜（Ｚ）からなる群より選ばれる少なくとも一種の繰り返し単位からなるポリエーテルスルホンが挙げられる。
【００３３】
【化５】
2015110748.tif 000008
【００３４】
【化６】
2015110748.tif 000009
【００３５】
【化７】
2015110748.tif 000010
【００３６】
式（５）中、Ａｒ１およびＡｒ２は同一または異なる炭素数６〜１２の芳香族炭化水素基である。式（６）中、Ａｒ３〜Ａｒ６は同一または異なる炭素数６〜１２の芳香族炭化水素基、Ｘは炭素数１〜１５の二価の炭化水素基である。式（７）中、Ａｒ７〜Ａｒ９は同一または異なる炭素数６〜１２の芳香族炭化水素基である。 
【００３７】
上記のポリエーテルスルホンは公知の方法で重合して得ることができる。例えばアルカリ金属炭酸塩の存在下、非プロトン性極性溶媒中で水酸基およびハロゲン基を末端に有するモノマーを重縮合することにより得ることができる。例えば、このポリエーテルスルホンは、“レーデル（登録商標）”の商標でソルベイアドバンストポリマーズ社から、“ウルトラゾーン（登録商標）”の商標でビーエーエスエフ社から、“スミカエクセル（登録商標）”の商標で住友化学社から市販されているものを用いることができる。 
【００３８】
＜ポリエーテルケトン、ポリエーテルエーテルケトン、ポリエーテルケトンケトン、＞
ポリエーテルケトンおよびポリエーテルエーテルケトンは、例えば“ＶＩＣＴＲＥＸ（登録商標）”の商標でビクトレックス社から市販されているものを用いることができる。また、ポリエーテルケトンケトンは、例えば、“ＯＸＰＥＫＫ（登録商標）”の商標でオックスフォードパフォーマンスマテリアルズ社から市販されているものを用いることができる。
【００３９】
これらの中でも、高耐熱性という観点からは、ポリフェニレンスルフィド、ポリエーテルスルホンおよびポリエーテルケトンからなる群から選択される少なくとも１種を熱可塑性樹脂（Ａ）として用いることが好ましい。
【００４０】
＜ポリカルボジイミド化合物（Ｂ）＞
ポリカルボジイミド化合物（Ｂ）は、カルボジイミド基を１分子内に２個以上有するポリカルボジイミド化合物であり、脂肪族ポリカルボジイミドおよび芳香族ポリカルボジイミドが例示できる。ポリカルボジイミド化合物（Ｂ）は、肪族ポリカルボジイミド、芳香族ポリカルボジイミドいずれかに限定されるものではないが、カルボジイミド基の反応性が高く、これらを含有するマスターバッチを用いて得られる樹脂組成物および成形品の力学特性に優れるために、脂肪族ポリカルボジイミドであることが好ましい。
【００４１】
脂肪族ポリカルボジイミドとは、一般式 −Ｎ＝Ｃ＝Ｎ−Ｒ３ − （式中、Ｒ３ はシクロヘキシレンなどの脂環式化合物の２価の有機基、またはメチレン、エチレン、プロピレン、メチルエチレンなどの脂肪族化合物の２価の有機基を示す）で表される繰り返し単位を主要構成単位とする、好ましくは当該繰り返し単位を７０モル％以上、より好ましくは９０モル％以上、さらに好ましくは９５モル％以上含有するホモポリマーまたはコポリマーである。
【００４２】
芳香族ポリカルボジイミドとは、一般式 −Ｎ＝Ｃ＝Ｎ−Ｒ４ − （式中、Ｒ４ はベンゼン、トルエン、キシレン、ビフェニル、ナフタレン、アントラセンなどの環状不飽和化合物の２価の有機基を示す）で表される繰り返し単位を主要構成単位とする、好ましくは当該繰り返し単位を７０モル％以上、より好ましくは９０モル％以上、さらに好ましくは９５モル％以上含有するホモポリマーまたはコポリマーである。
【００４３】
芳香族ポリカルボジイミドとしては、ラインケミー社製“スタバクゾール（登録商標）”Ｐやラインケミー社製“スタバクゾール（登録商標）”Ｐ４００などが挙げられる。
【００４４】
本発明で用いるポリカルボジイミド化合物（Ｂ）は、その質量平均分子量が、好ましくは１，０００〜４０，０００であり、より好ましくは２，０００〜５，０００である。ポリカルボジイミド化合物（Ｂ）の質量平均分子量がこの範囲にあると、マスターバッチを添加した樹脂組成物や成形品の力学特性の向上効果が大きく好ましい。なお、ポリカルボジイミド化合物（Ｂ）の質量平均分子量はＳＥＣ（サイズ排除クロマトグラフィー）などの分析方法によって求めることができる。
【００４５】
本発明において、熱可塑性樹脂（Ａ）とポリカルボジイミド化合物（Ｂ）との配合比は、（Ａ）：（Ｂ）＝４０〜９０質量％：１０〜６０質量％である。マスターバッチ本来の目的である高濃度の添加剤を含有し、目的のマトリックス樹脂に少量のマスターバッチを添加することで十分な効果を得る観点から、ポリカルボジイミド化合物（Ｂ）の含有率が２０〜５０質量％が好ましく、３０〜４０質量％がより好ましい。１０質量％未満では、少量の添加では十分な添加剤の効果を得ることが厳しく難しい。また、ポリカルボジイミド化合物（Ｂ）の含有率が６０質量％を超えると、高温成形プロセスにおいて、ブロッキングやブリッジングが発生し、マスターバッチの取り扱い性が低下する。またマスターバッチ表面に存在するポリカルボジイミド化合物（Ｂ）が増加することから、保管中に吸水・吸湿によって、ポリカルボジイミド化合物本来の添加効果を発現することができなくなることと、保管条件についても真空保管や密封保管をする必要があるなど制約が生じる。
【００４６】
本発明のマスターバッチを得るための一例として、押出機を用いて溶融混練を行う方法が例示できる。押出機としては、単軸押出機や二軸押出機が例示でき、中でも混練性に優れる二軸押出機を好ましく用いることができる。二軸押出機としては、スクリュー長さＬとスクリュー直径Ｄの比Ｌ／Ｄが２０〜１００であるものが例示できる。さらに、二軸押出機のスクリューは、一般的にフルフライトやニーディングディスクなどの長さや形状的特長が異なるスクリューセグメントが組み合わされて構成されるが、混練性を向上させ、時間短縮の点から、１個以上のニーディングディスクを含むことが好ましい。また、溶融混練の際のシリンダー温度としては、混練性向上の点から３００〜４００℃が好ましく、３２０〜４００℃がより好ましい。
【００４７】
本発明の第１の態様において、熱可塑性樹脂（Ａ）の海にポリカルボジイミド化合物（Ｂ）の島が分散した海島構造のモルフォロジーを形成してなり、このときのポリカルボジイミド化合物（Ｂ）の分散粒子の平均粒子径が１〜１００μｍである。２種以上の材料を一体化し、取り扱い性を向上させる観点から、分散粒子の平均粒子径が１０〜９０μｍであることが好ましく、２０〜８０μｍであることがより好ましい。分散粒子の平均粒子径が１μｍ未満では、熱可塑性樹脂（Ａ）にポリカルボジイミド化合物（Ｂ）と熱可塑性樹脂（Ａ）との化学反応が過度に進行してしまい、マスターバッチに含有されるポリカルボジイミド化合物（Ｂ）のカルボジイミド基が減少し添加剤による成形品の力学特性向上効力を低減させてしまう。また分散粒子の平均粒子径が１００μｍを超えると、相対的にマスターバッチ表面に露出するポリカルボジイミド化合物（Ｂ）も多くなり、マスターバッチのブロッキングやブリッジング発生の可能性を高め、取り扱い性が低下する。
【００４８】
本発明の第２の態様においては、熱可塑性樹脂（Ａ）にポリカルボジイミド化合物（Ｂ）が連続構造のモルフォロジーを形成してなり、このとき、ポリカルボジイミド化合物（Ｂ）からなる連続相の平均厚みが１〜１００μｍである。ここで言う「連続相の平均厚み」とは、任意の熱可塑性樹脂（Ａｎ）からポリカルボジイミド化合物（Ｂ）を介して最も近接する熱可塑性樹脂（Ａｍ）までの最短距離をポリカルボジイミド化合物（Ｂ）の連続相の厚みとし、その連続層の厚みを複数個所で測定し平均したものである。２種以上の材料を一体化し、取り扱い性を向上させる観点から、連続相の平均厚みが１０〜９０μｍであることが好ましく、２０〜８０μｍであることがより好ましい。連続相の平均厚みが１μｍ未満では、ポリカルボジイミド化合物（Ｂ）の含有量を増加させることが困難であり、マスターバッチ本来の目的を達成することが出来ない。また連続相の平均厚みが１００μｍを超えると、反対に分散状態が不均一となり、取り扱い時にマスターバッチの形状が崩れ、ブロッキングやブリッジング発生の可能性を高め、取り扱い性が低下する。かかるモルフォロジーを観察するための手法としては、透過型電子顕微鏡にて観察する方法が例示できる。
【００４９】
マスターバッチの表面積（Ｓ）において、ポリカルボジイミド化合物（Ｂ）の表面に現れる面積（Ｓｂ）の露出度（Ｓｂ／Ｓ）と、前記マスターバッチの総体積（Ｖ）にしめる前記マスターバッチ中の成分（Ｂ）の体積（Ｖｂ）の割合（Ｖｂ／Ｖ）が次式（１）、（２）を満たすことが好ましい。
【００５０】
【数３】
2015110748.tif 000011
【００５１】
【数４】
2015110748.tif 000012
【００５２】
すなわち、高温成形プロセスに用いる成形機の材料投入口（ホッパー）付近には、ブロッキング発生を抑制する観点から、冷却水の循環や投入口付近の設定温度を下げるなどの工夫が一般的に用いられているが、高温成形プロセスにおいては、耐熱性の高い熱可塑性樹脂を溶融させるために設定温度を高くする必要があり、熱伝導により材料投入口付近の表面温度が高温となるため、マスターバッチ表面に存在するポリカルボジイミド化合物（Ｂ）が少ないことが好ましく、上記式（１）、（２）を満たすマスターバッチがこれを実現できていることを意味する。
【００５３】
含有するポリカルボジイミド化合物（Ｂ）は、熱可塑性樹脂（Ａ）と比較して低融点のものが多く、高温成形プロセスにおいてブロッキング発生を低減させて取り扱い性を向上させる観点から、面積（Ｓｂ）の露出度（Ｓｂ／Ｓ）は０．２以下が好ましく、０．１以下がより好ましい。同様に、面積（Ｓｂ）の露出度（Ｓｂ／Ｓ）と体積（Ｖｂ）の割合（Ｖｂ／Ｖ）との関係は（０．８×（Ｖｂ／Ｖ））未満が好ましく、（０．５×（Ｖｂ／Ｖ））未満がより好ましい。このとき体積（Ｖｂ）の割合（Ｖｂ／Ｖ）は、ポリカルボジイミド化合物（Ｂ）の構成比に比例した閾値であり、含有するポリカリボジイミド化合物（Ｂ）の割合に対し、ポリカルボジイミド化合物（Ｂ）の露出度（Ｓｂ／Ｓ）がこの値未満であることは、高温プロセスにおいてブロッキング発生を低減させる観点から好ましい。
【００５４】
マスターバッチの形状としては、柱状体が好ましく、底面の形状を円形とした場合、円柱、円錐柱、曲円柱、くびれが存在する円柱などが例示される。この中でも、取り扱い性と生産性の観点から、断面形状が変化しない柱状体（底面の形状が円の場合は、円柱）がより好ましい。また底面の形状としては、円形、楕円形、三角形、正方形、長方形、多角形、星形などが例示される。ブリッジングの発生抑制の観点から、円形や楕円形の底面形状が好ましい。
【００５５】
マスターバッチの形状において、断面の長径が１〜１０ｍｍであることが好ましい。ここで言う「断面の長径」とは、マスターバッチでペレットを形成した際に、ペレットの長さ方向と直角方向において、外接円を描いたときの直径を指す。好ましくは１〜８ｍｍであり、より好ましくは２〜５ｍｍである。またマスターバッチを添加するマトリックス樹脂ペレットの断面の長径と合わせることがより好ましい。
【００５６】
マスターバッチの形状において、アスペクト比が１〜１０であることが好ましい。ここで言う「アスペクト比」とは、後述するマスターバッチの断面の長径Ｄｍと長さＬｍの比を指す。成形プロセスにおいて、ブリッジングの発生抑制の観点から、アスペクト比は、１〜８が好ましく、１〜５がより好ましい。
【００５７】
マスターバッチの形状において、断面の長径／短径の比が１〜２であることが好ましい。ここで言う「断面の短径」とは、マスターバッチの長さ方向と直角方向において、内接円を描いたときの直径を指す。成形プロセスにおいて、ブリッジングの発生抑制の観点から、断面の長径／短径の比は、１〜１．８が好ましく、１．２〜１．５がより好ましい。
【００５８】
熱可塑性樹脂（Ａ）が有する官能基としては、チオール基、エポキシ基、カルボキシル基、カルボキシル基の金属塩、アミノ基、水酸基、イソシアネート基、オキサゾリン基、スルホン酸基などが例示できる。この中でも、カルボジイミド基との反応性の面でチオール基、エポキシ基、カルボキシル基、カルボキシル基の金属塩、アミノ基、水酸基が、マスターバッチとして使用する際に、得られる成形品の強度を向上させる目的として好ましく、チオール基、カルボキシル基、水酸基が特に好ましい。
【００５９】
ポリカルボジイミド化合物（Ｂ）において、マスターバッチとして使用する際に、得られる成形品の強度を向上させる目的として３５０℃における熱質量減少が５％以下であることが好ましい。熱質量減少が４％以下であることがより好ましく、３％以下がさらに好ましい。
【００６０】
本発明のマスターバッチにおいて、さらにウレア構造を１分子内に２個以上有するポリウレア化合物（Ｃ）を０〜３０質量％含んでも良い。本発明のマスターバッチを用いて得られる樹脂組成物および成形品の樹脂や強化繊維との接着性をより高めることが可能となる。
【００６１】
ウレア構造を有する化合物としては、ジイソシアネートを、複数のアミノ基を含む化合物（例えば、ヒドラジン、ジヒドラジドなど）を含むジアミンと反応させる事により得られたものを使用できる。別法として、ポリウレアは、イソシアネートを水と反応させて不安定なカルバミン酸を形成する事により合成し得る。カルバミン酸は分解して二酸化炭素を発生し、直ちに過剰のイソシアネートと反応してウレア架橋を形成するアミノ基を形成する。また、ウレア構造を有する化合物は、カルボジイミド構造を有する化合物を水で処理して、カルボジイミドをウレアへと反応させることでも得られる。
【００６２】
＜その他の添加剤＞
本発明のマスターバッチには、本発明の効果を損なわない範囲で、エラストマーあるいはゴム成分などの耐衝撃性向上剤、他の充填材や添加剤を含有しても良い。添加剤の例としては、難燃剤、導電性付与剤、結晶核剤、紫外線吸収剤、酸化防止剤、制振剤、抗菌剤、防虫剤、防臭剤、着色防止剤、熱安定剤、離型剤、帯電防止剤、可塑剤、滑剤、着色剤、顔料、染料、発泡剤、あるいは制泡剤が挙げられる。
【００６３】
本発明のマスターバッチは、他の熱可塑性樹脂や繊維強化樹脂組成物に添加して用いことが出来る。このとき、他の熱可塑性樹脂は特に限定されないが、マスターバッチに用いた熱可塑性樹脂（Ａ）と同じ樹脂組成物が好ましく、ポリカルボジイミド化合物（Ｂ）と反応する官能基を有した熱可塑性樹脂組成物や強化繊維を含有した繊維強化樹脂組成物が好ましい。
【００６４】
＜強化繊維＞
かかる強化繊維としては、特に限定されないが、成形品の軽量化や高剛性化、比弾性率、比強度に優れた炭素繊維が特に好ましい。強化繊維として、炭素繊維以外にも、ガラス繊維、アラミド繊維、ボロン繊維、ＰＢＯ繊維、高強力ポリエチレン繊維、アルミナ繊維、および炭化ケイ素繊維などの繊維を用いることができ、これらの繊維を２種以上混合して用いても構わない。また、これらの強化繊維は、表面処理が施されているものであっても良い。表面処理としては、金属の被着処理、カップリング剤による処理、サイジング剤による処理、添加剤の付着処理などが挙げられる。
【００６５】
＜Ｓｚ剤＞
かかるサイジング剤としては、特に限定されないが、カルボキシル基、アミノ基、水酸基およびエポキシ基からなる群より選択される少なくとも１種の官能基を１分子中に３個以上有する化合物が好ましい。前記官能基は１分子中に２種類以上が混在しても良く、１種類の官能基を１分子中に３個以上有する化合物を２種類以上併用しても良い。
【００６６】
また強化繊維の形態としては、例えば、一方向に引き揃えられた長繊維、単一のトウ、織物、ニット、不織布、マット、組み紐などの繊維構造物を用いることができる。
【００６７】
＜マスターバッチを用いた樹脂組成物の適応製品＞
本発明のマスターバッチを用いた樹脂組成物、特に繊維強化樹脂組成物は、次のような用途に好適に使用される。
【００６８】
上記樹脂組成物、特に繊維強化樹脂組成物は、電子機器筐体として好適であり、コンピューター（パーソナルコンピューターを含む）、携帯電話、テレビ、カメラ、オーディオプレイヤーなどの筐体に好適に使用され、また、パーソナルコンピューターの内部でキーボードを支持する部材であるキーボード支持体に代表されるような電気・電子機器用部材にも好適に使用される。特に、強化繊維として、導電性を有する炭素繊維束を使用した場合、このような電気・電子機器用部材では、電磁波シールド性が付与されるためより好ましく使用される。
【００６９】
上記樹脂組成物、特に繊維強化樹脂組成物は、電気電子部品用途に好適であり、コネクター、ＬＥＤランプ、ソケット、光ピックアップ、端子板、プリント基板、スピーカー、小型モーター、磁気ヘッド、パワーモジュール、発電機、電動機、変圧器、変流器、電圧調整器、整流器、インバーターなどに好適に使用される。
【００７０】
上記樹脂組成物、特に繊維強化樹脂組成物は、家庭・事務電気製品部品に好適であり、電話、ファクシミリ、ＶＴＲ、コピー機、テレビ、電子レンジ、音響機器、トイレタリー用品、“レーザーディスク（登録商標）”、冷蔵庫、エアコンなどに好適に使用される。
【００７１】
上記樹脂組成物、特に繊維強化樹脂組成物は、自動車用部品や車両関連部品、部材および外板に好適であり、安全ベルト部品、インストルメントパネル、コンソールボックス、ピラー、ルーフレール、フェンダー、バンパー、ドアパネル、ルーフパネル、フードパネル、トランクリッド、ドアミラーステー、スポイラー、フードルーバー、ホイールカバー、ホイールキャップ、ガーニッシュ、インテークマニホールド、燃料ポンプ、エンジン冷却水ジョイント、ウィンドウォッシャーノズル、ワイパー、バッテリー周辺部品、ワイヤーハーネスコネクター、ランプハウジング、ランプリフレクター、ランプソケット、ドアビーム、アンダーカバー、ペダルハウジング、ラジエータサポート、スペアタイヤカバー、フロントエンド、シリンダーヘッドカバー、ベアリングリテーナ、ペダルなどに好適に使用される。
【００７２】
上記樹脂組成物、特に繊維強化樹脂組成物は、航空機関連部品、部材および外板に好適であり、ランディングギアポッド、ウィングレット、スポイラー、エッジ、ラダー、フェイリング、リブなどに好適に使用される。
【００７３】
上記樹脂組成物、特に繊維強化樹脂組成物は、建材として好適であり、土木建築物の壁、屋根、天井材関連部品、窓材関連部品、断熱材関連部品、床材関連部品、免震制振部材関連部品、ライフライン関連部品などに好適に使用される。
【００７４】
上記樹脂組成物、特に繊維強化樹脂組成物は、工具類として好適であり、モンキー、レンチなどに好適に使用される。
【００７５】
上記樹脂組成物、特に繊維強化樹脂組成物は、スポーツ用品として好適であり、ゴルフクラブのシャフト、ゴルフボールなどのゴルフ関連用品、テニスラケットやバトミントンラケットなどのスポーツラケット関連用品、アメリカンフットボールや野球、ソフトボールなどのマスク、ヘルメット、胸当て、肘当て、膝当てなどのスポーツ用身体保護用品、釣り竿、リール、ルアーなどの釣り具関連用品、スキー、スノーボードなどのウィンタースポーツ関連用品などに好適に使用される。
【実施例】
【００７６】
以下に実施例を示し、本発明をさらに具体的に説明する。
【００７７】
まず、本発明に使用した評価方法を下記する。
【００７８】
（評価方法１）ポリカルボジイミド化合物（Ｂ）の分散粒子の平均粒子径の測定
得られたマスターバッチの長さ方向に対して直角方向に切断し、その断面の中心部から、−２０℃で０．１μｍ以下の薄片を切削し、日立製作所製Ｈ−７１００型透過型電子顕微鏡にて、４００倍に拡大して観察した際の任意の５０個の成分（Ｂ）について、図１に示すように、まずそれぞれの外接円と内接円の直径を測定して平均値をその分散粒子径とし、その後、それらの平均値を平均粒子径とした。
【００７９】
（評価方法２）ポリカルボジイミド化合物（Ｂ）の連続相の平均厚みの測定
ポリカルボジイミド化合物（Ｂ）の分散粒子の平均粒子径の測定と同様にして、マスターバッチの薄片を切削し、日立製作所製Ｈ−７１００型透過型電子顕微鏡にて、４００倍に拡大して観察した際の任意の５０個の熱可塑性樹脂（Ａ）を選択し、図２に示すように任意の熱可塑性樹脂（Ａｎ）からポリカルボジイミド化合物（Ｂ）を介して最も近接する成分（Ａｍ）までの最短距離を成分（Ｂ）の連続相の厚みとし、その後、それらの平均値を平均厚みとした。
【００８０】
（評価方法３）マスターバッチの断面の長径の測定
任意の５０個のマスターバッチを長さ方向と直角方向が観察できるようにエポキシ樹脂で包埋し、エポキシ樹脂の硬化後、観察面の研磨を行い、断面観察用サンプルを作製した。マスターバッチの断面全体を超深度カラー３Ｄ形状測定顕微鏡ＶＫ−９５００（コントローラー部）／ＶＫ−９５１０（測定部）（株式会社キーエンス製）を使用して拡大倍率２００倍で撮影した。断面全体を撮影した画像より解析アプリケーションＶＫ−Ｈ１Ａ９を使用して、マスターバッチの外接円の直径を測定した。その後、それらの平均値を算出し、マスターバッチの断面の長径とした。
【００８１】
（評価方法４）マスターバッチのアスペクト比の算出
マスターバッチの長さ方向の長さをマイクロメーターで測定し、最大値をマスターバッチの長さＬｍとした。前記マスターバッチの断面の長径Ｄｍと長さＬｍ、次式（３）より、マスターバッチのアスペクト比Ａｍを算出した。
【００８２】
【数５】
2015110748.tif 000013
【００８３】
（評価方法５）マスターバッチの長径／短径比の算出
評価方法３で作製した断面観察用サンプルを用い、同様に断面全体を撮影した画像より解析アプリケーションＶＫ−Ｈ１Ａ９を使用して、マスターバッチの内接円の直径を測定し、平均値を断面の短径とした。前記マスターバッチの断面の長径Ｄｍｌと短径Ｄｍｓ、次式（４）より、マスターバッチの長径／短径比を算出した。
【００８４】
【数６】
2015110748.tif 000014
【００８５】
（評価方法６）ポリカルボジイミド化合物（Ｂ）の露出度（Ｓｂ／Ｓ）の測定
評価方法１と同様にして任意の点の薄片を切削し、日立製作所製Ｈ−７１００型透過型電子顕微鏡にて、マスターバッチの外周を４００倍に拡大して観察し、ポリカルボジイミド化合物（Ｂ）が占める長さ（Ｌｂ）を測定した。なお、マスターバッチの全ての表面について、ポリカルボジイミド化合物（Ｂ）の面積（Ｓｂ）を測定することは、非常に時間がかかるため、便宜的にマスターバッチの任意の断面の外周長さ（Ｌ）とポリカルボジイミド化合物（ｂ）の占める長さ（Ｌｂ）を測定しても差し支えなく、これを用いて露出度を算出することとした。すなわち、こうして測定した５０個の断面のマスターバッチの外周長さ（Ｌ）と長さ（Ｌｂ）、次式（５）を用いて算出した値の平均値をポリカルボジイミド化合物（Ｂ）の露出度（Ｓｂ／Ｓ）とした。
【００８６】
【数７】
2015110748.tif 000015
【００８７】
また、マスターバッチの体積（Ｖ）におけるポリカルボジイミド化合物（Ｂ）の体積（Ｖｂ）の割合（Ｖｂ／Ｖ）は、熱可塑性樹脂（Ａ）の質量％（Ｗａ）および比重ρａ、ポリカルボジイミド化合物（Ｂ）の質量％（Ｗｂ）および比重ρｂを用い、次式（６）から算出した。
【００８８】
【数８】
2015110748.tif 000016
【００８９】
（評価方法７）成分（Ｂ）の熱質量減少の測定
熱質量測定装置（ＴＡインスツルメント社製）により、窒素１００ｍｌ／ｍｉｎ雰囲気中、３０℃から４００℃まで１０℃／ｍｉｎで昇温させ、１００℃のときの質量Ｍｓを基準として、３５０℃到達時の質量Ｍｅから次式（７）から算出した。
【００９０】
【数９】
2015110748.tif 000017
【００９１】
（評価方法８）マスターバッチの流れ時間の測定
ＪＩＳ  Ｋ６９３５−２に準拠し、図３（ａ）に示す底面部の内径１３が６０ｍｍである漏斗１２を準備した。またメスシリンダーを用いてマスターバッチを３００ｃｃ計量した。底面部を蓋１４で塞ぎ、表面温度を１００℃に温度調整した漏斗１２の中にマスターバッチを入れた。３分後、図３（ｂ）に示すように蓋１４を取り外し、漏斗１２から全てのマスターバッチが流れ落ちるまでの時間を計測した。
【００９２】
評価は、測定によって得られたマスターバッチの流れ時間が５秒以下の場合を◎、５秒を超え１０秒以下の場合を○、１０秒を超え２０秒以下の場合を△、２０秒超えるまたは全ての材料が流れない場合を×とした。
【００９３】
（評価方法９）ブロッキング性の測定
図４（ａ）に示す内径が６０ｍｍのメスシリンダー１７を用いてマスターバッチを３００ｃｃ計量し、マスターペレットの質量（Ｍ１）も合わせて測定した。測定後、図４（ｂ）に示すように蓋１９をして１ｋｇのおもり２０を乗せ、５分間荷重を負荷した状態とした。その後、図４（ｃ）および図４（ｄ）に示すようにメスシリンダーを反転させ、３０秒ほど放置した。このとき、メスシリンダーに残存したマスターバッチの質量（Ｍ２）を測定した。これらの質量と次式（８）より、マスターバッチのブロッキング性を測定した。
【００９４】
【数１０】
2015110748.tif 000018
【００９５】
評価は、算出された値が１００％の場合を◎、９０％以上１００％未満の場合を○、７０％以上９０％未満の場合を△、７０％未満の場合を×とした。
【００９６】
（評価方法１０）吸水・吸湿による力学特性低下率の測定
３００ｇに計量したマスターバッチ１およびマスターバッチ２を準備し、マスターバッチ１は２５℃の真空乾燥機で乾燥を行い、マスターバッチ２は２５℃の相対湿度８０％の恒温恒湿槽で加速吸湿させた。２４時間後、それぞれのマスターバッチを取り出し、マトリックス樹脂とドライブレンドを行い、射出成形機（ＪＳＷ社  Ｊ１５０ＥＩＩ−Ｐ）を用いて、ＡＳＴＭ  Ｄ６３８に準拠したＴｙｐｅ−Ｉのダンベル試験片を成形した。このとき、マスターバッチ１をブレンドしたものを成形品１、マスターバッチ２をブレンドしたものを成形品２とした。
【００９７】
得られた成形品１および２を１５０℃で２時間アニール処理した後に空冷して試験に供した。各成形品をＡＳＴＭ  Ｄ６３８に準拠し、得られたＴｙｐｅ−Ｉのダンベル試験片を用い、試験機として、“インストロン（登録商標）”万能試験機（インストロン社製）を用いた。引張強度とは、破断点の荷重を断面積で除したものを指す。このとき、成形品１の引張強度をσ１とし、成形品２の引張強度をσ２とした。
【００９８】
得られた引張強度の値と次式（９）より、マスターバッチの力学特性低下率を測定した。
【００９９】
【数１１】
2015110748.tif 000019
【０１００】
評価は、算出された値が５％未満の場合を◎、５％以上１０％未満の場合を○、１０％以上２０％未満の場合を△、２０％以上の場合を×とした。
【０１０１】
実施例および比較例に用いた熱可塑性樹脂（Ａ）は、以下の通りである。
（Ａ−１）融点２８５℃のポリフェニレンスルフィド（ペレット）
（Ａ−２）繊維径８μｍのポリフェニレンスルフィド繊維からなる不織布
（Ａ−３）繊維径４μｍのポリフェニレンスルフィド繊維からなる不織布
（Ａ−４）“スミカエクセル（登録商標）”４１００Ｇ（住友化学社製）、ポリエーテルスルホン
（Ａ−５）“ＶＩＣＴＲＥＸ（登録商標）”ＨＴ  Ｇ２２（ビクトレックス社製）、ポリエーテルケトン。
【０１０２】
実施例および比較例に用いたポリカルボジイミド化合物（Ｂ）は、以下の通りである。
（Ｂ−１）脂肪族ポリカルボジイミド“カルボジライト（登録商標）”ＨＭＶ−８ＣＡ（日清紡ケミカル社製）（カルボジイミド基当量２７８、質量平均分子量３，０００）
（Ｂ−２）芳香族ポリカルボジイミド“スタバクゾール（登録商標）”Ｐ４００（ラインケミー社製）（質量平均分子量２０，０００）
（Ｂ−３）芳香族ポリカルボジイミド“スタバクゾール（登録商標）”Ｐ（ラインケミー社製）（質量平均分子量４，０００）。
【０１０３】
（実施例１）
熱可塑性樹脂（Ａ−１）、ポリカルボジイミド化合物（Ｂ−１）を用いて、以下の手順によりマスターバッチを得た。
【０１０４】
二軸押出機（ＪＳＷ社  ＴＥＸ−３０α、Ｌ／Ｄ＝３１．５）を使用し、熱可塑性樹脂（Ａ−１）およびポリカルボジイミド化合物（Ｂ−１）をメインフィードして溶融混練を行った。溶融混練はシリンダー温度３００℃、スクリュー回転数１５０ｒｐｍ、吐出量１０ｋｇ／時で行い、吐出物を引き取りながら水冷バスで冷却することでガットとし、前記ガットを切断することでマスターバッチを柱状体のペレットとした。このときの断面の長径やアスペクト比などの測定結果を表１に示す。また得られたマスターバッチ（Ｍ−１）と評価方法７〜９を用いて得られた評価結果を表１に示す。
【０１０５】
（実施例２）
熱可塑性樹脂（Ａ−２）、ポリカルボジイミド化合物（Ｂ−１）を用いて、以下の手順によりマスターバッチを得た。
【０１０６】
１１０℃加熱されたロール上に、ポリカルボジイミド化合物（Ｂ−１）を加熱溶融した液体の被膜を形成させた。ロール上に一定した厚みの被膜を形成するためキスコーターを用いた。このロール上を、幅３ｃｍの熱可塑性樹脂（Ａ−２）を接触させながら通過させて、熱可塑性樹脂（Ａ−２）にポリカルボジイミド化合物（Ｂ−１）を付着させた。次に、ポリカルボジイミド化合物（Ｂ−１）が付着した熱可塑性樹脂（Ａ−２）に撚りをかけて棒状となるようにして、１３０℃に加熱された、ベアリングで自由に回転する一直線上に配置された１０本の直径５０ｍｍのロールの上下を、交互に通過させた。この操作により、ポリカルボジイミド化合物（Ｂ−１）を不織布の内部まで含浸させ、空冷後、ガットを切断することでマスターバッチを柱状体のペレットとした。測定および評価結果を表１に示す。
【０１０７】
（実施例３）
熱可塑性樹脂（Ａ−２）を熱可塑性樹脂（Ａ−３）に変更した以外は、実施例２と同様にして、マスターバッチを得た。測定および評価結果を表１に示す。
【０１０８】
（実施例４）
熱可塑性樹脂（Ａ−２）を熱可塑性樹脂（Ａ−４）に変更し、溶融混練時のシリンダー温度を３３０℃に変更した以外は、実施例１と同様にしてマスターバッチを得た。測定および評価結果を表１に示す。
【０１０９】
（実施例５）
熱可塑性樹脂（Ａ−２）を熱可塑性樹脂（Ａ−５）に変更し、ポリカルボジイミド化合物（Ｂ−１）をポリカルボジイミド化合物（Ｂ−２）に変更し、溶融混練時のシリンダー温度を３９０℃に変更した以外は、実施例１と同様にしてマスターバッチを得た。測定および評価結果を表１に示す。
【０１１０】
（実施例６）
ポリカルボジイミド化合物（Ｂ−１）をポリカルボジイミド化合物（Ｂ−３）に変更した以外は、実施例１と同様にしてマスターバッチを得た。測定および評価結果を表１に示す。
【０１１１】
（実施例７）
成分（Ｃ）として、ポリカルボジイミド化合物（Ｂ−２）を８０℃の熱水中で５日間浸漬し、カルボジイミドをウレアへと反応したポリウレア化合物を得た。なお、カルボジイミドがウレアへと反応したことを、化合物のＩＲスペクトル測定で、カルボジイミドの吸収ピークが消失することで確認した。
【０１１２】
得られたポリウレア化合物（Ｅ−１）を追加し、熱可塑性樹脂（Ａ−１）とポリカルボジイミド化合物（Ｂ−３）との構成比を表５に示すように変更してメインフィードした以外は、実施例６と同様にマスターバッチを得た。測定および評価結果を表１に示す。
【０１１３】
（比較例１）
熱可塑性樹脂（Ａ−１）とポリカルボジイミド化合物（Ｂ−１）との構成比を表５に示すように変更した以外は、実施例１と同様にしてマスターバッチを得た。測定および評価結果を表１に示す。
【０１１４】
（比較例２）
熱可塑性樹脂（Ａ−１）を、押出機を用いて押出成形を行い、幅３ｍｍの矩形断面となる帯状のガットを成形した。ついで、１１０℃に加熱されたホットメルト装置のポットで溶融させたポリカルボジイミド化合物（Ｂ−１）を、前記した帯状のガットの上に塗布し、空冷後、ガットを切断することで柱状体のペレットとしたマスターバッチを得た。測定および評価結果を表１に示す。
【０１１５】
（比較例３）
スクリュー回転数を１５０ｒｐｍから２５０ｒｐｍに変更した以外は、実施例１と同様にしてマスターバッチを得た。測定および評価結果を表１に示す。
【０１１６】
【表１】
2015110748.tif 000020
【０１１７】
表１の実施例および比較例より以下のことが明らかにされた。
【０１１８】
実施例１および実施例４〜７は、本発明の第１の態様における全ての要件を満たすため、高温成形プロセスにおいて取り扱い性に優れ、かつ保管時の機能安定性に優れる。
【０１１９】
実施例２および３は、本発明の第２の態様におけるすべての要件を満たすため、高温成形プロセスにおいて取り扱い性に優れ、かつ保管時の機能安定性に優れる。
【０１２０】
実施例１と実施例４、実施例５を比較すると、熱可塑性樹脂（Ａ）を変更した場合においても、取り扱い性および機能安定性に優れるため、本発明のマスターバッチを用いた樹脂組成物や繊維強化樹脂組成物を構成するマトリックス樹脂に適した熱可塑性樹脂（Ａ）を選択可能なことがわかる。
【０１２１】
実施例１と実施例６を比較すると、ポリカルボジイミド化合物（Ｂ）を変更した場合においても、取り扱い性および機能安定性に優れるため、本発明のマスターバッチを用いた樹脂組成物や繊維強化樹脂組成物を構成するマトリックス樹脂や強化繊維に適したポリカルボジイミド化合物（Ｂ）を選択可能なことがわかる。
【０１２２】
実施例６と実施例７を比較すると、ポリウレア化合物（Ｃ）を含有することで、取り扱い性を保ちつつ、吸湿時の物性低下を改善可能なことがわかる。
【０１２３】
比較例１は、ポリカルボジイミド化合物（Ｂ）の構成比が高く、マスターペレット表面における露出度も高いため、高温成形プロセスにおいて取り扱い性が悪く、吸湿時の物性低下が著しく、機能安定性が問題となることがわかる。
【０１２４】
比較例２は、ポリカルボジイミド化合物（Ｂ）の平均厚みが厚く、取り扱い時にマスターバッチが２層に剥離してしまい、ブロッキングやブリッジングが発生しやすくなることがわかる。
【０１２５】
比較例３は、ポリカルボジイミド化合物（Ｂ）の平均粒子径が小さく、反応が過度に進んだ状態となっているため、取り扱い性も低下し、吸湿時の物性低下のみならず、絶乾時の物性低下も生じていることがわかる。
【０１２６】
（実施例８）
実施例１で作製したマスターバッチ（Ｍ−１）、熱可塑性樹脂（Ａ−１）、強化繊維として炭素繊維“トレカ（登録商標）”Ｔ７００ＳＣ−１２Ｋ−５０Ｃ（東レ社製）を６ｍｍの長さに切断したチョップドストランドを用い、以下の手順により繊維強化樹脂組成物および成形品を得た。
【０１２７】
繊維強化樹脂組成物において、熱可塑性樹脂（Ａ）７６質量％、ポリカルボジイミド化合物（Ｂ）４質量％、強化繊維２０質量％の割合となるように、マスターバッチ（Ｍ−１）と熱可塑性樹脂（Ａ−１）を容器内に入れてドライブレンド行った。二軸押出機（ＪＳＷ社  ＴＥＸ−３０α、Ｌ／Ｄ＝３１．５）を使用し、前記ドライブレンドした樹脂ペレットをメインフィード、前記チョップドストランドをサイドフィードして各成分の溶融混練を行った。溶融混練はシリンダー温度３００℃、スクリュー回転数１５０ｒｐｍ、吐出量１０ｋｇ／時で行い、吐出物を引き取りながら水冷バスで冷却することでガットとし、前記ガットを６ｍｍの長さに切断することで繊維強化樹脂ペレットとした。
【０１２８】
射出成形機（ＪＳＷ社  Ｊ１５０ＥＩＩ−Ｐ）を使用し、前記繊維強化樹脂ペレットの射出成形を行うことで評価用の繊維強化樹脂成形品を作製した。射出成形は、シリンダー温度３２０℃、金型温度１５０℃で行った。得られた成形品は、１５０℃で２時間アニール処理した後に、空冷して評価に供した。
【０１２９】
本発明で得られたマスターバッチを用いることで、二軸押出機で混練する際、メインフィードのホッパー付近でのブロッキングやブリッジングは発生せず、取り扱い性に優れることを確認した。またマスターバッチを用いた繊維強化樹脂組成物からなる成形品も高い力学特性を発現することを確認した。
【産業上の利用可能性】
【０１３０】
本発明のマスターバッチは、従来品に比べ、高温成形プロセスにおいて取り扱い性を飛躍的に向上させることが可能である。さらに本発明のマスターバッチは、成分（Ａ）と成分（Ｂ）のモルフォロジーを規定することで添加剤の含有量を高濃度化することが可能でありながら、保管時の機能安定性も兼ね備えたブロッキングやブリッジングの発生を抑制した取り扱い性に優れたマスターバッチである。このため、本発明のマスターバッチは、電子機器筐体、電気電子部品用途、自動車用部品や車両関連部品、建材、スポーツ用品などに好適に使用される強化繊維樹脂組成物や成形品に使用することができる。
【符号の説明】
【０１３１】
１  マスターバッチ
２  熱可塑性樹脂（Ａ）
３  ポリカルボジイミド化合物（Ｂ）
４  内接円
５  外接円
６  マスターバッチ
７  熱可塑性樹脂（Ａ）
８  ポリカルボジイミド化合物（Ｂ）
９  任意に選択された熱可塑性樹脂（Ａｎ）
１０  任意に選択された熱可塑性樹脂（Ａｎ）に最近接する熱可塑性樹脂（Ａｍ）
１１  ポリカルボジイミド化合物（Ｂ）連続相の厚み
１２  漏斗
１３  漏斗の内径
１４  蓋
１５  マスターバッチ
１６  容器
１７  メスシリンダー
１８  マスターバッチ
１９  蓋
２０  おもり
【図１】
2015110748.tif 000023
【図２】
2015110748.tif 000024
【図３】
2015110748.tif 000025
【図４】
2015110748.tif 000026